FR 2558862 A1 19850802 FR 8401225 A 19840126 La présente invention concerne un procede de traitement de sol, en vue de sa consolidation sur une certaine profondeur, par extraction des matériaux, broyage de ces derniers, malaxage après adjonction d'eau et de ciment ou de chaux (plus éventuellement des cendres volantes), de telle sorte que le me lange obtenu se présente sous forme d'un "beton de sol" plastique permettant sa mise en oeuvre par coulage à l'avancement, en tran chea ou à pleine- fouille, et une prise sous 24 a 48 heures. Le procéde selon l'invention vise le traitement de terrains de toutes natures et de toutes granulométries; dans la mesure où ils ne contiennent pas d'éléments organiques ou métalliques évolutifs en proportions anormalement élevées. Le choix des broyeurs et/ou désintégrateurs de matériaux extraits devra permettre dans chaque cas un malaxage efficace du mélange sol broyé - liant. Le procedé selon l'invention utilise les propriétés hydrauliques bien connues du ciment ou de la chaux. Le choix du liant et éventuellement, des ingrédients ou adjuvants sera fait compte tenu de la nature des terrains à traiter, de la présence ou non d'une nappe phréatique et de leur degré d'agressivité. Suivant la nature des matériaux à traiter et les résistances recher chées, les dosages en ciment, en chaux et en cendres volantes pourront va- rier dans de larges proportions : a titre vindicatif de 8 % à 100 % en poids des matériaux à traiter. Les dosages en eau seront forction de la nature et de l'humidité des matériaux à traiter. A titre indicatif, le poids d'eau rapporté au poids de sol sec traité (E/C) sera de l'ordre de 0,40 à 0,55. Suivant la nature des matériaux et les dosages en liants retenus, la proportion des terres excavées réutilisées dans le "béton de sol" peut va- rier de 40 % à 70 %. Les premiers essais de compression ont montre que les résistances à l'écrasement obtenues à 7 jours sont de l'ordre de 4 à 8 bars suivant la nature des matériaux et les dosages utilisés. Ces résistances atteignent des valeurs comprises entre 10 et 25 bars à 28 jours, et doivent évoluer dans le temps. Bien entendu, le "béton de sol" peut être coulé à pleine fouilla en puits ou en pieu, à la goulotte ou à la pompe et armé si nécessaire. Au stade actuel des expériences, il est recommandé d'arrêter le coulage du "béton de sol" selon l'invention à la profondeur hors-gel retenue régionalement par rapport à la plateforme finie environnante. Selon la gra nulométrie, le dosage et la destination du "béton de sol", cette profondeur hors-gel pourra éventuellement être réduite. Un béton maigre de 0,05 m. moyen pourra protéger le "béton de sol" selon l'invention dans le cas où celui-ci doit recevoir une fondation d'ouvrage. Le procédé selon l'invention est particulièrement adapté aux cas suivants : - Fondations d'ouvrages nécessitant le franchissement de terrains de mauvaise qualite, aquifères ou non, au moyen de tranchées coulées à cement, de puits ou de pieux coules à pleine fouille. Bien. entendu, la proportion d'éléments organiques ou évolutifs (métalliques ou non), dans les terrains à franchir, devra rester très faible et, en tous cas, compatible avec la consolidation recherchée. L'objectif de celle-ci est de reporter les charges de fondations dans des niveaux résistants, compatibles avec la diffusion des contraintes et l'économie du projet. - Reprises en sous-oeuvre de fondations d'ouvrages. - Consolidation de sols en vue de terrassements et d'exécution de sou tènements par parties. - Remplissage de cavités souterraines. - Etancheité et consolidation de noyaux de digues en terre, traitement de leurs talus. - Consolidation de sols glissés par réalisation d'éperons en "béton de sol". Cette liste des cas d'applications n'est, bien entendu, pas exhaustive. REVENDICATIONS 1) Procédé de traitement de sol caractérisé en ce que l'on extrait les matériaux, qu'on les brois et/ou qu'on les désintègre, qu'on y ajoute de l'eau et un liant (ciment ou chaux, plus éventuellement des cendres volantes) et qu'on malaxe le mortier ainsi comstitué, afin d'obtenir un "béton de sol" plastique, utilisable en trancbée ou à pleine fouille, le phéncmène de prisa ayant lieu sous 24 à 48 heures, y compris en milieu aquifère. 2) Procédé de traitement de soi selon la revendication précédente, caractérisé par le fait que le type de broyeur on de désintégrateur urilisé devra être adapté à la nature du sol traité et à l'objectif recherché. 3) Procédé de traitement de sol selon l'une des revendieations précédemtes, caractérisé par le fait que l'ordre d'adjonction de l'eau et du liant est indifférent. 4) Procédé de traitement de sol selon l'une quelconque des revendications précédentes, caractérisé par le fait que l'utilisation de ciment, de chaux naturelle ou artificielle, avec adjonction éventuelle de cendres volantes et/ou d'autres ingrédients ou adjuvants sera déterminée eu égard au degré d'agressivité du sol à traiter et des saux d'infiltrations ou aquifères. 5) Procédé de traitement de sol selon l'une des revendications précédentes, caractérisé par le fait que les dosages en liant et autres ingrédients au adjuvants ne peuvent être fixés par avance dans des limites précises, et qu'ils seront fonction de la nature des sols et de la destination des travaux : résistance mécanique, perméabilité ou étanchéité etc... 6) Procédé de traitement de sol selon l'une des revendications précédentes caractérisé par le fait que tout type d'armature métallique ou non métallique peut être associé au "béton de sol".